(57)【特許請求の範囲】
【請求項１】
下記式（１）で表される部分構造及び下記式（２）で表される部分構造よりなる群から選ばれる少なくとも一種を有する重合体［Ｐ］を含有する液晶配向剤。
【化１】
0006724418.tif 000013
（式（１）及び式（２）中、Ａｒ１は、下記式（Ｔ２−１）〜式（Ｔ２−４）のうちいずれかで表される化合物に由来する４価の基である。Ｚ１は２価の有機基であり、Ｒ１及びＲ２は、それぞれ独立に水素原子又は１価の有機基である。）
【化２】
0006724418.tif 000014
（式（Ｔ２−１）〜式（Ｔ２−４）中、ｍは１〜６の整数である。）
【請求項２】
請求項１に記載の液晶配向剤を用いて形成された液晶配向膜。
【請求項３】
請求項１に記載の液晶配向剤を用いて塗膜を形成する工程と、前記塗膜に液晶配向能を付与して液晶配向膜を得る工程と、を含む液晶配向膜の製造方法。
【請求項４】
請求項２に記載の液晶配向膜を備える液晶素子。
【発明の詳細な説明】
【技術分野】
【０００１】
本発明は、液晶配向剤、液晶配向膜及びその製造方法、並びに液晶素子に関する。
【背景技術】
【０００２】
液晶素子は、液晶セル中の液晶分子の配向を制御するための液晶配向膜を備えている。液晶素子の表示特性は、用いる液晶材料はもとより、その液晶を均一に配向させるための液晶配向膜が重要な役割を果たすことから、従来、配向膜材料について種々検討がなされている。また、配向膜材料の設計においては、液晶素子の配向性及び電気特性等の各種特性を担保する観点や、液晶配向剤の貯蔵安定性を担保する観点、重合容易性の観点から、芳香族ジアミンを用いたポリアミック酸やポリイミドが一般に使用されている（例えば、特許文献１参照）。
【０００３】
液晶表示素子を長時間動作させた場合、液晶の初期配向の方向が初期からずれてきてしまい、これにより残像（特に、交流電圧に起因する「ＡＣ残像」）が生じることがある。こうしたＡＣ残像を低減させるべく、従来、種々の配向膜材料が提案されている（例えば特許文献２参照。）
【先行技術文献】
【特許文献】
【０００４】
【特許文献１】特開２０１１−１５４１００号公報
【特許文献２】特開２０１５−１９４６９７号公報
【発明の概要】
【発明が解決しようとする課題】
【０００５】
近年、大画面で高精細の液晶テレビが主体となり、またスマートフォンやタブレットＰＣ等といった小型の表示端末の普及が進み、液晶パネルに対する高品質化の要求は更に高まりつつある。そのため、液晶素子において、表示品質に関わる要素の一つであるＡＣ残像特性をさらに向上させる必要がある。また、液晶素子の多用途化に伴い、過酷な使用環境にも耐え得る信頼性の高い液晶素子を得ることが可能な新たな配向膜材料を開発することが望まれている。
【０００６】
本発明は上記課題に鑑みなされたものであり、ＡＣ残像特性及び信頼性に優れた液晶素子を得ることができる液晶配向剤を提供することを一つの目的とする。
【課題を解決するための手段】
【０００７】
本発明者らは、上記のような従来技術の課題を達成するべく鋭意検討した結果、特定の部分構造を有する重合体を配向膜材料に用いることにより、上記課題を解決可能であることを見出し、本発明を完成するに至った。具体的には以下の手段が提供される。
【０００８】
＜１＞  下記式（１）で表される部分構造及び下記式（２）で表される部分構造よりなる群から選ばれる少なくとも一種を有する重合体［Ｐ］を含有する液晶配向剤。
【化１】
0006724418.tif 000002
（式（１）及び式（２）中、Ａｒ１は、脂肪族環と芳香環とが２個以上の原子を共有してなる縮合環構造を有し、かつ前記縮合環構造を構成する２個以上の環を重合体の主鎖中に含む４価の有機基である。Ｚ１は２価の有機基であり、Ｒ１及びＲ２は、それぞれ独立に水素原子又は１価の有機基である。）
＜２＞  上記＜１＞の液晶配向剤を用いて形成された液晶配向膜。
＜３＞  上記＜１＞の液晶配向剤を用いて塗膜を形成する工程と、前記塗膜に液晶配向能を付与して液晶配向膜を得る工程と、を含む液晶配向膜の製造方法。
＜４＞  上記＜２＞に記載の液晶配向膜を備える液晶素子。
【発明の効果】
【０００９】
本開示の液晶配向剤によれば、ＡＣ残像特性及び信頼性に優れた液晶素子を得ることができる。
【図面の簡単な説明】
【００１０】
【図１】ＦＦＳ型液晶表示素子の概略構成図。
【図２】光配向用のトップ電極の平面模式図。（ａ）はトップ電極の上面図であり、（ｂ）はトップ電極の部分拡大図である。
【図３】４系統の駆動電極を示す図。
【図４】ラビング処理用のトップ電極の平面模式図。（ａ）はトップ電極の上面図であり、（ｂ）はトップ電極の部分拡大図である。
【発明を実施するための形態】
【００１１】
以下に、本開示の液晶配向剤に含まれる各成分、及び必要に応じて任意に配合されるその他の成分について説明する。
ここで、本明細書において、重合体の「主鎖」とは、重合体のうち最も長い原子の連鎖からなる「幹」の部分をいう。なお、この「幹」の部分が環構造を含むことは許容される。重合体の「側鎖」とは、重合体の「幹」から分岐した部分をいう。化合物の「主鎖」とは、官能基がある場合にはそれを含む最長炭素鎖の部分をいう。なお、この最長炭素鎖の部分が環構造を含むことは許容される。
「炭化水素基」は、鎖状炭化水素基、脂環式炭化水素基及び芳香族炭化水素基を含む意味である。「鎖状炭化水素基」とは、環状構造を含まず、鎖状構造のみで構成された直鎖状又は分岐状の炭化水素基を意味し、飽和でも不飽和でもよい。「脂環式炭化水素基」とは、環構造としては脂環式炭化水素の構造のみを含む炭化水素基を意味し、飽和でも不飽和でもよい。ただし、脂環式炭化水素の構造のみで構成されている必要はなく、その一部に鎖状構造を有していてもよい。「芳香族炭化水素基」とは、環構造として芳香環構造を含む炭化水素基を意味する。ただし、芳香環構造のみで構成されている必要はなく、その一部に鎖状構造や脂環式炭化水素の構造を含んでいてもよい。「有機基」とは、炭化水素基を含む基を意味し、構造中にヘテロ原子を含んでいてもよい。
【００１２】
≪重合体［Ｐ］≫
本開示の液晶配向剤は、上記式（１）で表される部分構造及び上記式（２）で表される部分構造よりなる群から選ばれる少なくとも一種を有する重合体［Ｐ］を含有する。
上記式（１）及び式（２）中のＡｒ１は、脂肪族環と芳香族環とが２個以上の原子を共有してなる縮合環構造を有する。上記縮合環構造を構成する脂肪族環は、炭素原子が環状に結合した構造を有する炭素環式化合物のうち、芳香族化合物を除くものを意味する。なお、当該脂肪族環は、飽和及び不飽和のいずれであってもよく、また環部分にヘテロ原子を有していてもよい。
【００１３】
上記縮合環構造を構成する脂肪族環としては、脂肪族炭化水素環、及び脂肪族炭化水素環の環部分の少なくとも１個のメチレン基を−Ｏ−、−Ｓ−又は−ＮＲ２１−（ただし、Ｒ２１は水素原子又は１価の有機基である。以下同じ。）で置き換えた環（以下「ヘテロ原子含有環」とも称する。）等が挙げられる。上記脂肪族炭化水素環の具体例としては、例えばシクロブタン環、シクロペンタン環、シクロヘキサン環、シクロヘプタン環、シクロオクタン環等の飽和脂肪族炭化水素環；シクロブテン環、シクロペンテン環、シクロヘキセン環等の不飽和脂肪族炭化水素環、等が挙げられる。これらのうち、炭素数４〜８の飽和又は不飽和の脂肪族炭化水素環が好ましく、炭素数４〜６の飽和又は不飽和の脂肪族炭化水素環が好ましく、シクロブタン環又はシクロヘキサン環が特に好ましい。
上記ヘテロ原子含有環について、Ｒ２１の１価の有機基としては、例えば炭素数１〜１０の１価の炭化水素基、保護基（例えばｔｅｒｔ−ブトキシカルボニル基等）等が挙げられる。ヘテロ原子含有環は、炭素数５〜８のシクロアルカンの環部分の少なくとも１個のメチレン基を−Ｏ−、−Ｓ−又は−ＮＲ２１−で置き換えてなる環であることが好ましく、その具体例としては、例えばピロリジン環、ピペリジン環、モルホリン環、テトラヒドロピラン環、テトラヒドロフラン環、１，４−ジオキサン環等が挙げられる。
上記脂肪族環は、４〜６員環であることが好ましく、炭素数４〜６の飽和又は不飽和の脂肪族炭化水素環であることが特に好ましい。
【００１４】
上記縮合環構造を構成する芳香環は、炭素数６〜１４であることが好ましい。当該芳香環は、芳香族炭化水素環であっても芳香族複素環であってもよい。またこれらは単環及び多環のいずれであってもよい。上記縮合環構造を構成する芳香環の具体例としては、例えばベンゼン環、ナフタレン環、アントラセン環、ピリジン環、キノリン環、キノキサリン環等が挙げられる。これらのうち、液晶との親和性が高く、ＡＣ残像の低減効果が高い点で、ベンゼン環又はピリジン環が好ましく、ベンゼン環が特に好ましい。上記縮合環構造が有する環の数は特に制限されないが、得られる重合体［Ｐ］の溶剤に対する溶解性の観点から、好ましくは２〜４個、より好ましくは２又は３個である。
【００１５】
上記縮合環構造の好ましい具体例としては、例えば下記式（ａ−１）〜式（ａ−１６）のそれぞれで表される縮合環の環部分から合計ｎ個（ｎは２〜４の整数）の水素原子を取り除いた構造等が挙げられる。なお、上記縮合環構造のｎ個の結合手は、全てが同じ環にあることはない。つまり、ｎ個の結合手の一部が１つの環にあり、残りの結合手が他の１つ又は２つ以上の環にある。Ａｒ１は、これらの縮合環構造を１個のみ有していてもよいし、２個以上有していてもよい。重合体［Ｐ］の溶解性の観点から、Ａｒ１が有する上記縮合環構造は、好ましくは１個又は２個である。
【化２】
0006724418.tif 000003
【００１６】
上記縮合環構造は、得られる液晶素子の信頼性及びＡＣ残像特性を良好にできる点で、中でも、Ａｒ１に結合している上記式（１）及び式（２）中の４個の−ＣＯ−に対して、Ａｒ１が有する同一又は異なる上記縮合環構造中の脂肪族環で結合していることが好ましい。この場合、Ａｒ１に結合する４個の−ＣＯ−は、４個全てが１個の縮合環構造中の同一又は異なる脂肪族環に結合していてもよいし、あるいは、一部の−ＣＯ−と残りの−ＣＯ−とが異なる縮合環構造中の脂肪族環にそれぞれ結合していてもよい。なお、上記「４個の−ＣＯ−」とは、テトラカルボン酸誘導体の酸部分（カルボキシル基又は−ＣＯＸ１０（Ｘ１０はハロゲン原子））に由来する４個のカルボニル基を意味する。
【００１７】
重合体［Ｐ］のイミド化率を高くでき、信頼性の高い液晶素子が得られる点で、Ａｒ１は、４個の−ＣＯ−のα炭素の少なくとも２個が隣接し、該隣接するα炭素によって上記脂肪族環の環骨格の一部が形成されていることがより好ましく、下記式（ｒ−１）又は式（ｒ−２）で表される４価の基であることが特に好ましい。
【化３】
0006724418.tif 000004
（式（ｒ−１）及び式（ｒ−２）中、Ａｒ２及びＡｒ３は、それぞれ独立に芳香環基であり、Ｘ１〜Ｘ４は、それぞれ独立に、単結合、−Ｏ−、−Ｓ−、−ＮＲ２１−又は炭素数１〜３のアルカンジイル基である。Ｙ１及びＹ２は、それぞれ独立に炭素−炭素単結合又は炭素−炭素二重結合であり、置換基を有していてもよい。ただし、Ｘ１、Ｙ１及びＸ２を骨格中に含む環が形成され、Ｘ３、Ｙ２及びＸ４を骨格中に含む環が形成されている。Ｒ３は、単結合又は２価の有機基である。ｃ１は０又は１である。「＊」は−ＣＯ−に結合する結合手であることを示す。）
【００１８】
上記式（ｒ−１）及び式（ｒ−２）において、Ａｒ２、Ａｒ３の芳香環基は、芳香環の環部分からｔ個（ただし、上記式（ｒ−１）ではｔ＝４、上記式（ｒ−２）ではｔ＝３である。）の水素原子を取り除いた残基である。当該芳香環の具体例としては、上記縮合環構造を構成する芳香環の説明で例示したものが挙げられる。好ましくはベンゼン環である。ｃ１は、得られる液晶素子の信頼性をより高くできる点で１であることが好ましい。
Ｘ１〜Ｘ４は、得られる液晶素子の信頼性の改善効果が高い点で、単結合又は炭素数１〜３のアルカンジイル基であることが好ましい。なお、Ｘ１及びＸ２は、Ｙ１の炭素−炭素単結合又は炭素−炭素二重結合と共に、上記縮合環構造中の脂肪族環の一部を構成しており、Ｘ３及びＸ４は、Ｙ２の炭素−炭素単結合又は炭素−炭素二重結合と共に、上記縮合環構造中の脂肪族環の一部を構成している。Ｘ１、Ｙ１及びＸ２を含む脂肪族環、並びにＸ３、Ｙ２及びＸ４を含む脂肪族環は、環員数４〜６であることが好ましく、炭素数４〜６の脂環式炭化水素であることがより好ましい。
Ｒ３の２価の有機基としては、例えば炭素数１〜６の２価の鎖状炭化水素基、当該鎖状炭化水素基の少なくとも１個のメチレン基を−Ｏ−、−ＣＯ−、−ＣＯＯ−、−ＮＲ２１−、−ＣＯＮＲ２１−等で置き換えた基などが挙げられる。
【００１９】
上記式（１）及び式（２）中のＲ１及びＲ２において、１価の有機基としては、例えば炭素数１〜２０の１価の炭化水素基、桂皮酸構造を有する基等が挙げられる。Ｒ１及びＲ２は、好ましくは水素原子又は炭素数１〜５のアルキル基である。Ｚ１は、ジアミン化合物の２個の１級アミノ基を取り除いた残基である。
【００２０】
重合体［Ｐ］は、ポリアミック酸、ポリアミック酸エステル又はポリイミドを主骨格とする重合体である。こうした重合体［Ｐ］は、例えばテトラカルボン酸二無水物、テトラカルボン酸ジエステル及びテトラカルボン酸ジエステルジハロゲン化物よりなる群から選ばれる少なくとも一種であるテトラカルボン酸誘導体と、ジアミン化合物とを反応させることにより得ることができる。以下、各重合体について説明する。
【００２１】
＜ポリアミック酸＞
重合体［Ｐ］としてのポリアミック酸（以下「ポリアミック酸［Ｐ］」という。）は、例えば、上記縮合環構造を有するテトラカルボン酸二無水物（以下「特定酸二無水物」という。）を含むテトラカルボン酸二無水物と、ジアミン化合物とを反応させて得ることができる。
（特定酸二無水物）
特定酸二無水物は、上記縮合環構造を有していれば特に限定されず、例えば下記式（Ｔ）で表される。
【化４】
0006724418.tif 000005
（式（Ｔ）中、Ａｒ１は、上記縮合環構造を有する４価の有機基である。）
【００２２】
上記式（Ｔ）において、Ａｒ１は、得られる液晶素子の信頼性（特に耐光性）をより高くできる点で、上記式（Ｔ）中の２個の酸無水物基（−ＣＯ−Ｏ−ＣＯ−）のうちの少なくとも１個が、上記縮合環構造中の脂肪族環に結合した構造を有することが好ましい。好ましい具体例としては、下記式（Ｔ１）で表される化合物及び下記式（Ｔ２）で表される化合物が挙げられる。
【化５】
0006724418.tif 000006
（上記式（Ｔ１）及び式（Ｔ２）中、Ａｒ２、Ａｒ３、Ｘ１〜Ｘ４、Ｙ１、Ｙ２、Ｒ３及びｃ１は、上記式（ｒ−１）、式（ｒ−２）と同義である。）
【００２３】
特定酸二無水物の好ましい具体例としては、上記式（Ｔ１）で表される化合物として、例えば下記式（Ｔ１−１）〜式（Ｔ１−１２）のそれぞれで表される化合物等を；上記式（Ｔ２）で表される化合物として、例えば下記式（Ｔ２−１）〜式（Ｔ２−４）のそれぞれで表される化合物等を、挙げることができる。なお、特定酸二無水物は、１種を単独で使用してもよく、２種以上を組み合わせて使用してもよい。上記式（１）及び式（２）中のＡｒ１は、上記式（Ｔ）で表される化合物から２個の酸無水物基を取り除いた残基であり、上記式（Ｔ１）で表される化合物又は上記式（Ｔ２）で表される化合物から２個の酸無水物基を取り除いた残基であることが好ましい。
【化６】
0006724418.tif 000007
（式（Ｔ２−１）〜式（Ｔ２−４）中、ｍは１〜６の整数である。）
【００２４】
ポリアミック酸［Ｐ］の合成に際し、テトラカルボン酸二無水物としては特定酸二無水物のみを用いてもよいが、特定酸二無水物以外のその他のテトラカルボン酸二無水物を併用してもよい。その他のテトラカルボン酸二無水物は特に限定されないが、具体例としては、脂肪族テトラカルボン酸二無水物として、例えば１，２，３，４−ブタンテトラカルボン酸二無水物、エチレンジアミン四酢酸二無水物などを；
【００２５】
脂環式テトラカルボン酸二無水物として、例えば１，２，３，４−シクロブタンテトラカルボン酸二無水物、２，３，５−トリカルボキシシクロペンチル酢酸二無水物、５−（２，５−ジオキソテトラヒドロフラン−３−イル）−３ａ，４，５，９ｂ−テトラヒドロナフト［１，２−ｃ］フラン−１，３−ジオン、５−（２，５−ジオキソテトラヒドロフラン−３−イル）−８−メチル−３ａ，４，５，９ｂ−テトラヒドロナフト［１，２−ｃ］フラン−１，３−ジオン、３−オキサビシクロ［３．２．１］オクタン−２，４−ジオン−６−スピロ−３’−（テトラヒドロフラン−２’，５’−ジオン）、５−（２，５−ジオキソテトラヒドロ−３−フラニル）−３−メチル−３−シクロヘキセン−１，２−ジカルボン酸無水物、３，５，６−トリカルボキシ−２−カルボキシメチルノルボルナン−２：３，５：６−二無水物、２，４，６，８−テトラカルボキシビシクロ［３．３．０］オクタン−２：４，６：８−二無水物、４，９−ジオキサトリシクロ［５．３．１．０２，６］ウンデカン−３，５，８，１０−テトラオン、シクロヘキサンテトラカルボン酸二無水物などを；芳香族テトラカルボン酸二無水物として、例えばピロメリット酸二無水物、４，４’−（ヘキサフルオロイソプロピリデン）ジフタル酸無水物、p−フェニレンビス（トリメリット酸モノエステル無水物）、エチレングリコールビス（アンヒドロトリメリテート）、１，３−プロピレングリコールビス（アンヒドロトリメリテート）などを；それぞれ挙げることができるほか、特開２０１０−９７１８８号公報に記載のテトラカルボン酸二無水物を用いることができる。なお、ポリアミック酸［Ｐ］の合成に際し、その他のテトラカルボン酸二無水物は、１種を単独で又は２種以上を組み合わせて使用することができる。
【００２６】
ポリアミック酸［Ｐ］の合成に使用するジアミン化合物は特に制限されず、種々のジアミン化合物を用いることができる。その具体例としては、脂肪族ジアミンとして、例えばメタキシリレンジアミン、１，３−プロパンジアミン、テトラメチレンジアミン、ヘキサメチレンジアミンなどを；脂環式ジアミンとして、例えば１，４−ジアミノシクロヘキサン、４，４’−メチレンビス（シクロヘキシルアミン）などを；
【００２７】
芳香族ジアミンとして、例えばドデカノキシジアミノベンゼン、ヘキサデカノキシジアミノベンゼン、オクタデカノキシジアミノベンゼン、コレスタニルオキシジアミノベンゼン、コレステリルオキシジアミノベンゼン、ジアミノ安息香酸コレスタニル、ジアミノ安息香酸コレステリル、ジアミノ安息香酸ラノスタニル、３，６−ビス（４−アミノベンゾイルオキシ）コレスタン、３，６−ビス（４−アミノフェノキシ）コレスタン、１，１−ビス（４−（（アミノフェニル）メチル）フェニル）−４−ブチルシクロヘキサン、２，５−ジアミノ−Ｎ，Ｎ−ジアリルアニリン、下記式（Ｅ−１）
【化７】
0006724418.tif 000008
（式（Ｅ−１）中、ＸI及びＸIIは、それぞれ独立に、単結合、−Ｏ−、−ＣＯＯ−又は−ＯＣＯ−であり、ＲＩは炭素数１〜３のアルカンジイル基であり、ＲＩＩは単結合又は炭素数１〜３のアルカンジイル基であり、ａは０又は１であり、ｂは０〜２の整数であり、ｃは１〜２０の整数であり、ｄは０又は１である。ただし、ａ及びｂが同時に０になることはない。）
で表される化合物などの側鎖型ジアミン：
ｐ−フェニレンジアミン、４，４’−ジアミノジフェニルメタン、４，４’−ジアミノジフェニルスルフィド、４−アミノフェニル−４’−アミノベンゾエート、４，４’−ジアミノアゾベンゼン、３，５−ジアミノ安息香酸、１，５−ビス（４−アミノフェノキシ）ペンタン、ビス［２−（４−アミノフェニル）エチル］ヘキサン二酸、ビス（４−アミノフェニル）アミン、Ｎ，Ｎ−ビス（４−アミノフェニル）メチルアミン、２，６−ジアミノピリジン、１，４−ビス−（４−アミノフェニル）−ピペラジン、Ｎ，Ｎ’−ビス（４−アミノフェニル）−ベンジジン、２，２’−ジメチル−４，４’−ジアミノビフェニル、２，２’−ビス（トリフルオロメチル）−４，４’−ジアミノビフェニル、４，４’−ジアミノジフェニルエーテル、２，２−ビス［４−（４−アミノフェノキシ）フェニル］プロパン、４，４’−（フェニレンジイソプロピリデン）ビスアニリン、１，４−ビス（４−アミノフェノキシ）ベンゼン、４−（４−アミノフェノキシカルボニル）−１−（４−アミノフェニル）ピペリジン、４，４’−［４，４’−プロパン−１，３−ジイルビス（ピペリジン−１，４−ジイル）］ジアニリンなどの非側鎖型ジアミンを；
ジアミノオルガノシロキサンとして、例えば、１，３−ビス（３−アミノプロピル）−テトラメチルジシロキサンなどを；それぞれ挙げることができるほか、特開２０１０−９７１８８号公報に記載のジアミンを用いることができる。なお、ポリアミック酸［Ｐ］の合成に際し、その他のジアミンは１種を単独で又は２種以上を組み合わせて使用できる。
【００２８】
上記式（Ｅ−１）で表される化合物の具体例としては、例えば下記式（Ｅ−１−１）及び式（Ｅ−１−２）のそれぞれで表される化合物等が挙げられる。
【化８】
0006724418.tif 000009
【００２９】
ポリアミック酸［Ｐ］の合成に際し、特定酸二無水物の使用割合は、合成に使用するテトラカルボン酸二無水物の全体量に対して、１０モル％以上とすることが好ましく、３０モル％以上とすることがより好ましく、５０モル％以上とすることがさらに好ましい。また、ＡＣ残像がより少ない液晶素子を得る観点から、上記合成に使用するジアミン化合物において芳香族ジアミンを含むことが好ましい。芳香族ジアミンの使用割合は、ポリアミック酸［Ｐ］の合成に使用するジアミン化合物の合計に対して、３０モル％以上とすることが好ましく、５０モル％以上とすることがより好ましい。
【００３０】
ポリアミック酸［Ｐ］は、上記のようなテトラカルボン酸二無水物とジアミン化合物とを、必要に応じて分子量調整剤とともに反応させることにより得ることができる。ポリアミック酸の合成反応に供されるテトラカルボン酸二無水物とジアミン化合物との使用割合は、ジアミン化合物のアミノ基１当量に対して、テトラカルボン酸二無水物の酸無水物基が０．２〜２当量となる割合が好ましい。分子量調整剤としては、例えば無水マレイン酸、無水フタル酸、無水イタコン酸などの酸一無水物、アニリン、シクロヘキシルアミン、ｎ−ブチルアミンなどのモノアミン化合物、フェニルイソシアネート、ナフチルイソシアネートなどのモノイソシアネート化合物等を挙げることができる。分子量調整剤の使用割合は、使用するテトラカルボン酸二無水物及びジアミン化合物の合計１００質量部に対して、２０質量部以下とすることが好ましい。
【００３１】
ポリアミック酸［Ｐ］の合成反応は、好ましくは有機溶媒中において行われる。このときの反応温度は−２０℃〜１５０℃が好ましく、反応時間は０．１〜２４時間が好ましい。反応に使用する有機溶媒としては、例えば非プロトン性極性溶媒、フェノール系溶媒、アルコール、ケトン、エステル、エーテル、ハロゲン化炭化水素、炭化水素などを挙げることができる。特に好ましい有機溶媒は、Ｎ−メチル−２−ピロリドン、Ｎ，Ｎ−ジメチルアセトアミド、Ｎ，Ｎ−ジメチルホルムアミド、ジメチルスルホキシド、γ−ブチロラクトン、テトラメチル尿素、ヘキサメチルホスホルトリアミド、ｍ−クレゾール、キシレノール及びハロゲン化フェノールよりなる群から選択される１種以上を溶媒として使用するか、あるいはこれらの１種以上と、他の有機溶媒（例えばブチルセロソルブ、ジエチレングリコールジエチルエーテルなど）との混合物を使用することが好ましい。有機溶媒の使用量（ａ）は、テトラカルボン酸二無水物及びジアミン化合物の合計量（ｂ）が、反応溶液の全量（ａ＋ｂ）に対して、０．１〜５０質量％になる量とすることが好ましい。
以上のようにして、ポリアミック酸［Ｐ］を溶解してなる反応溶液が得られる。この反応溶液はそのまま液晶配向剤の調製に供してもよく、反応溶液中に含まれるポリアミック酸［Ｐ］を単離したうえで液晶配向剤の調製に供してもよい。
【００３２】
＜ポリアミック酸エステル＞
重合体［Ｐ］としてのポリアミック酸エステルは、例えば、（I）上記合成反応により得られたポリアミック酸［Ｐ］とエステル化剤（例えばメタノールやエタノール、Ｎ，Ｎ−ジメチルホルムアミドジエチルアセタールなど）とを反応させる方法、（II）テトラカルボン酸ジエステルとジアミンとを、有機溶媒中、適当な脱水触媒（例えば、４−（４，６−ジメトキシ−１，３，５−トリアジン−２−イル）−４−メチルモルホリニウムハライド、リン系縮合剤など）の存在下で反応させる方法、［III］テトラカルボン酸ジエステルジハロゲン化物とジアミンとを、有機溶媒中、適当な塩基（例えば、ピリジン、トリエチルアミン、水酸化ナトリウムなど）の存在下で反応させる方法、などによって得ることができる。
得られるポリアミック酸エステルは、アミック酸エステル構造のみを有していてもよく、アミック酸構造とアミック酸エステル構造とが併存する部分エステル化物であってもよい。ポリアミック酸エステルを溶解してなる反応溶液は、そのまま液晶配向剤の調製に供してもよく、反応溶液中に含まれるポリアミック酸エステルを単離したうえで液晶配向剤の調製に供してもよい。
【００３３】
＜ポリイミド＞
重合体［Ｐ］としてのポリイミドは、例えば上記の如くして合成されたポリアミック酸［Ｐ］を脱水閉環してイミド化することにより得ることができる。ポリイミドは、その前駆体であるポリアミック酸が有していたアミック酸構造のすべてを脱水閉環した完全イミド化物であってもよく、アミック酸構造の一部のみを脱水閉環し、アミック酸構造とイミド環構造とが併存する部分イミド化物であってもよい。反応に使用するポリイミドは、そのイミド化率が２０〜９９％であることが好ましく、３０〜９０％であることがより好ましい。このイミド化率は、ポリイミドのアミック酸構造の数とイミド環構造の数との合計に対するイミド環構造の数の占める割合を百分率で表したものである。ここで、イミド環の一部がイソイミド環であってもよい。
【００３４】
ポリアミック酸の脱水閉環は、好ましくはポリアミック酸を加熱する方法により、又はポリアミック酸を有機溶媒に溶解し、この溶液中に脱水剤及び脱水閉環触媒を添加し必要に応じて加熱する方法により行われる。このうち、後者の方法によることが好ましい。
ポリアミック酸の溶液中に脱水剤及び脱水閉環触媒を添加する方法において、脱水剤としては、例えば無水酢酸、無水プロピオン酸、無水トリフルオロ酢酸などの酸無水物を用いることができる。脱水剤の使用量は、ポリアミック酸のアミック酸構造の１モルに対して０．０１〜２０モルとすることが好ましい。脱水閉環触媒としては、例えばピリジン、コリジン、ルチジン、トリエチルアミン等の３級アミンを用いることができる。脱水閉環触媒の使用量は、使用する脱水剤１モルに対して０．０１〜１０モルとすることが好ましい。使用する有機溶媒としては、ポリアミック酸の合成に用いられるものとして例示した有機溶媒を挙げることができる。脱水閉環反応の反応温度は、好ましくは０〜１８０℃であり、反応時間は、好ましくは１．０〜１２０時間である。
このようにしてポリイミドを含有する反応溶液が得られる。この反応溶液は、そのまま液晶配向剤の調製に供してもよく、ポリイミドを単離したうえで液晶配向剤の調製に供してもよい。
【００３５】
重合体［Ｐ］の溶液粘度は、重合体［Ｐ］を濃度１０質量％の溶液としたときに１０〜８００ｍＰａ・ｓの溶液粘度を持つものであることが好ましく、１５〜５００ｍＰａ・ｓの溶液粘度を持つものであることがより好ましい。なお、当該溶液粘度（ｍＰａ・ｓ）は、これら重合体の良溶媒（例えばγ−ブチロラクトン、Ｎ−メチル−２−ピロリドンなど）を用いて調製した濃度１０質量％の重合体溶液につき、Ｅ型回転粘度計を用いて２５℃において測定した値である。
【００３６】
重合体［Ｐ］のゲルパーミエーションクロマトグラフィー（ＧＰＣ）により測定したポリスチレン換算の重量平均分子量（Ｍｗ）は、好ましくは１，０００〜５００，０００であり、より好ましくは２，０００〜３００，０００である。また、Ｍｗと、ＧＰＣにより測定したポリスチレン換算の数平均分子量（Ｍｎ）との比で表される分子量分布（Ｍｗ／Ｍｎ）は、好ましくは１５以下であり、より好ましくは１０以下である。なお、本開示の液晶配向剤は、重合体［Ｐ］を１種のみ含んでいてもよく、２種以上含んでいてもよい。
【００３７】
≪その他の成分≫
本開示の液晶配向剤は、重合体［Ｐ］と共に、重合体［Ｐ］以外のその他の成分を含有していてもよい。その他の成分としては、上記式（１）で表される部分構造及び上記式（２）で表される部分構造のいずれも有さない重合体（以下「その他の重合体」という。）、分子内に少なくとも一つのエポキシ基を有する化合物、官能性シラン化合物、光重合性化合物、酸化防止剤、金属キレート化合物、硬化促進剤、界面活性剤、充填剤、分散剤、光増感剤等が挙げられる。上記その他の重合体の主骨格は特に限定されず、例えばポリアミック酸、ポリアミック酸エステル、ポリイミド、ポリエステル、セルロース誘導体、ポリアセタール、ポリスチレン誘導体、ポリ（スチレン−フェニルマレイミド）誘導体、ポリ（メタ）アクリレート等が挙げられる。これらその他の成分の配合割合は、本開示の効果を損なわない範囲で、各化合物に応じて適宜選択することができる。
【００３８】
＜溶剤＞
本開示の液晶配向剤は、重合体［Ｐ］及び必要に応じて使用されるその他の成分が、好ましくは適当な溶媒中に分散又は溶解してなる液状の組成物として調製される。
使用する有機溶媒としては、例えばＮ−メチル−２−ピロリドン、Ｎ−エチル−２−ピロリドン、１，２−ジメチル−２−イミダゾリジノン、γ−ブチロラクトン、γ−ブチロラクタム、Ｎ，Ｎ−ジメチルホルムアミド、Ｎ，Ｎ−ジメチルアセトアミド、４−ヒドロキシ−４−メチル−２−ペンタノン、エチレングリコールモノメチルエーテル、乳酸ブチル、酢酸ブチル、メチルメトキシプロピオネ−ト、エチルエトキシプロピオネ−ト、エチレングリコールメチルエーテル、エチレングリコールエチルエーテル、エチレングリコール−ｎ−プロピルエーテル、エチレングリコール−ｉ−プロピルエーテル、エチレングリコール−ｎ−ブチルエーテル（ブチルセロソルブ）、エチレングリコールジメチルエーテル、エチレングリコールエチルエーテルアセテート、ジエチレングリコールジメチルエーテル、ジエチレングリコールジエチルエーテル、ジエチレングリコールモノメチルエーテル、ジエチレングリコールモノエチルエーテル、ジエチレングリコールモノメチルエーテルアセテート、ジエチレングリコールモノエチルエーテルアセテート、ジイソブチルケトン、イソアミルプロピオネート、イソアミルイソブチレート、ジイソペンチルエーテル、エチレンカーボネート、プロピレンカーボネ−ト等を挙げることができる。これらは、単独で又は２種以上を混合して使用することができる。
【００３９】
液晶配向剤における固形分濃度（液晶配向剤の溶媒以外の成分の合計質量が液晶配向剤の全質量に占める割合）は、粘性、揮発性などを考慮して適宜に選択されるが、好ましくは１〜１０質量％の範囲である。すなわち、液晶配向剤は、後述するように基板表面に塗布され、好ましくは加熱されることにより、液晶配向膜である塗膜又は液晶配向膜となる塗膜が形成される。このとき、固形分濃度が１質量％未満である場合には、塗膜の膜厚が過小となって良好な液晶配向膜が得にくくなる。一方、固形分濃度が１０質量％を超える場合には、塗膜の膜厚が過大となって良好な液晶配向膜が得にくく、また、液晶配向剤の粘性が増大して塗布性が低下する傾向にある。
本開示の液晶配向剤における重合体［Ｐ］の含有割合は、液晶配向剤中の固形成分（溶媒以外の成分）の合計１００質量部に対して、好ましくは３質量部以上、より好ましくは５質量部以上、さらに好ましくは１０質量部以上である。
【００４０】
なお、重合体［Ｐ］を含む液晶配向剤を用いた場合に、良好なＡＣ残像特性及び信頼性を兼ね備えた液晶素子が得られる理由は定かではないが、一つの仮説として次のようなことが考えられる。ＡＣ残像特性を担保するためには、液晶との相互作用を高めて配向膜の液晶配向規制力を向上させる上で、芳香環を有する酸誘導体を用いることが好ましい。また、液晶をより安定に配向させ、ＡＣ残像を低減するには、液晶配向膜の樹脂構造が一軸性であることが好ましいと考えられる。この点、重合体［Ｐ］によって樹脂構造が形成された液晶配向膜は、上記式（１）及び式（２）中のＡｒ１に上記縮合環構造を有するため一軸性が高く、また、上記縮合環構造中の芳香環によって液晶配向性が改善された結果、ＡＣ残像特性が担保されたものと推測される。また、上記式（１）及び式（２）中のＡｒ１が上記縮合環構造を有することから、樹脂の化学的構造が安定であり、これにより液晶素子の信頼性が改善されたものと考えられる。
【００４１】
特に、上記式（Ｔ１）及び式（Ｔ２）で表されるテトラカルボン酸二無水物のように、酸無水物基が上記縮合環構造中の脂肪族環に結合した構造の酸二無水物を用いた場合、信頼性がより高い液晶素子を得ることができる点で好適である。すなわち、光による劣化が少ない信頼性の高い液晶素子を得る方法としては、配向膜材料として光吸収が少ない樹脂を設計することが考えられる。一方、配向膜材料の設計において、液晶素子の配向性及び電気特性を担保する観点や、液晶配向剤の貯蔵安定性を担保する観点、重合容易性の観点からすると、芳香族ジアミンを用いたポリイミド誘導体が有効である。この点、上記式（Ｔ１）及び式（Ｔ２）で表されるテトラカルボン酸二無水物と芳香族ジアミンとを反応させて得られる半芳香族ポリイミド誘導体は、芳香族テトラカルボン酸二無水物（例えばピロメリット酸二無水物等）と芳香族ジアミンとを反応させて得られる全芳香族ポリイミド誘導体対比で、共役長を短くすることができる。これにより、配向膜樹脂の光吸収を少なくでき、結果として信頼性の高い液晶素子が得られたものと推測される。
【００４２】
≪液晶配向膜及び液晶素子≫
本開示の液晶配向膜は、上記のように調製された液晶配向剤により形成される。また、本開示の液晶素子は、上記で説明した液晶配向剤を用いて形成された液晶配向膜を具備する。液晶素子における液晶の動作モードは特に限定されず、例えばＴＮ（Twisted Nematic）型、ＳＴＮ（Super Twisted Nematic）型、ＶＡ（Vertical Alignment）型（ＶＡ−ＭＶＡ型、ＶＡ−ＰＶＡ型などを含む。）、ＩＰＳ（In-Plane Switching）型、ＦＦＳ（fringe field switching）型、ＯＣＢ（Optically Compensated Bend）型など種々のモードに適用することができる。液晶素子は、例えば以下の工程１〜工程３を含む方法により製造することができる。工程１は、所望の動作モードによって使用基板が異なる。工程２及び工程３は各動作モード共通である。
【００４３】
（工程１：塗膜の形成）
先ず基板上に液晶配向剤を塗布し、好ましくは塗布面を加熱することにより基板上に塗膜を形成する。基板としては、例えばフロートガラス、ソーダガラスなどのガラス；ポリエチレンテレフタレート、ポリブチレンテレフタレート、ポリエーテルスルホン、ポリカーボネート、ポリ（脂環式オレフィン）などのプラスチックからなる透明基板を用いることができる。基板の一面に設けられる透明導電膜としては、酸化スズ（ＳｎＯ２）からなるＮＥＳＡ膜（米国ＰＰＧ社登録商標）、酸化インジウム−酸化スズ（Ｉｎ２Ｏ３−ＳｎＯ２）からなるＩＴＯ膜などを用いることができる。ＴＮ型、ＳＴＮ型又はＶＡ型の液晶素子を製造する場合には、パターニングされた透明導電膜が設けられている基板二枚を用いる。一方、ＩＰＳ型又はＦＦＳ型の液晶素子を製造する場合には、櫛歯型にパターニングされた透明導電膜又は金属膜からなる電極が設けられている基板と、電極が設けられていない対向基板とを用いる。金属膜としては、例えばクロムなどの金属からなる膜を使用することができる。基板への液晶配向剤の塗布は、電極形成面上に、好ましくはオフセット印刷法、スピンコート法、ロールコーター法又はインクジェット印刷法により行う。
【００４４】
液晶配向剤を塗布した後、塗布した液晶配向剤の液垂れ防止などの目的で、好ましくは予備加熱（プレベーク）が実施される。プレベーク温度は、好ましくは３０〜２００℃であり、プレベーク時間は、好ましくは０．２５〜１０分である。その後、溶剤を完全に除去し、必要に応じて、重合体に存在するアミック酸構造を熱イミド化することを目的として焼成（ポストベーク）工程が実施される。このときの焼成温度（ポストベーク温度）は、好ましくは８０〜３００℃であり、ポストベーク時間は、好ましくは５〜２００分である。このようにして形成される膜の膜厚は、好ましくは０．００１〜１μｍである。基板上に液晶配向剤を塗布した後、有機溶媒を除去することによって、液晶配向膜、又は液晶配向膜となる塗膜が形成される。
【００４５】
（工程２：配向処理）
ＴＮ型、ＳＴＮ型、ＩＰＳ型又はＦＦＳ型の液晶素子を製造する場合、上記工程１で形成した塗膜に液晶配向能を付与する処理（配向処理）を実施する。これにより、液晶分子の配向能が塗膜に付与されて液晶配向膜となる。配向処理としては、塗膜を例えばナイロン、レーヨン、コットンなどの繊維からなる布を巻き付けたロールで一定方向に擦ることによって塗膜に液晶配向能を付与するラビング処理、基板上に形成した塗膜に光照射を行って塗膜に液晶配向能を付与する光配向処理などが挙げられる。一方、垂直配向型の液晶素子を製造する場合には、上記工程１で形成した塗膜をそのまま液晶配向膜として使用することができるが、該塗膜に対し配向処理を施してもよい。
【００４６】
（工程３：液晶セルの構築）
上記のようにして液晶配向膜が形成された基板を２枚準備し、対向配置した２枚の基板間に液晶を配置することにより液晶セルを製造する。液晶セルを製造するには、例えば、（１）液晶配向膜が対向するように間隙を介して２枚の基板を対向配置し、２枚の基板の周辺部を、シール剤を用いて貼り合わせ、基板表面及びシール剤により区画されたセルギャップ内に液晶を注入充填した後、注入孔を封止する方法、（２）液晶配向膜を形成した一方の基板上の所定の場所にシール剤を塗布し、さらに液晶配向膜面上の所定の数箇所に液晶を滴下した後、液晶配向膜が対向するように他方の基板を貼り合わせるとともに液晶を基板の全面に押し広げる方法（ＯＤＦ方式）等が挙げられる。製造した液晶セルにつき、さらに、用いた液晶が等方相をとる温度まで加熱した後、室温まで徐冷することにより、液晶充填時の流動配向を除去することが望ましい。
【００４７】
シール剤としては、例えば硬化剤及びスペーサーとしての酸化アルミニウム球を含有するエポキシ樹脂などを用いることができる。液晶としては、ネマチック液晶及びスメクチック液晶を挙げることができ、その中でもネマチック液晶が好ましく、例えばシッフベース系液晶、アゾキシ系液晶、ビフェニル系液晶、フェニルシクロヘキサン系液晶、エステル系液晶、ターフェニル系液晶、ビフェニルシクロヘキサン系液晶、ピリミジン系液晶、ジオキサン系液晶、ビシクロオクタン系液晶、キュバン系液晶などを用いることができる。また、これらの液晶に、例えばコレステリック液晶、カイラル剤、強誘電性液晶などを添加して使用してもよい。
【００４８】
続いて、必要に応じて液晶セルの外側表面に偏光板を貼り合わせる。これにより、液晶素子が得られる。偏光板としては、ポリビニルアルコールを延伸配向させながらヨウ素を吸収させた「Ｈ膜」と称される偏光フィルムを酢酸セルロース保護膜で挟んだ偏光板又はＨ膜そのものからなる偏光板が挙げられる。なお、塗膜に対してラビング処理を行った場合には、２枚の基板は、各塗膜におけるラビング方向が互いに所定の角度、例えば直交又は逆平行となるように対向配置される。
【００４９】
本開示の液晶素子は種々の用途に有効に適用することができ、例えば、時計、携帯型ゲーム、ワープロ、ノート型パソコン、カーナビゲーションシステム、カムコーダー、ＰＤＡ、デジタルカメラ、携帯電話、スマートフォン、各種モニター、液晶テレビ、インフォメーションディスプレイなどの各種表示装置や、調光フィルム等に用いることができる。また、本開示の液晶配向剤を用いて形成された液晶素子は位相差フィルムに適用することもできる。
【実施例】
【００５０】
以下、本発明を実施例により更に具体的に説明するが、本発明はこれらの実施例に限定されるものではない。
【００５１】
以下の例において、重合体溶液の溶液粘度及び重合体のイミド化率は以下の方法により測定した。
［重合体溶液の溶液粘度（ｍＰａ・ｓ）］：所定の溶媒を用い、重合体濃度１０質量％に調製した溶液について、Ｅ型回転粘度計を用いて２５℃で測定した。
［重合体のイミド化率（％）］：ポリイミドを含有する溶液を純水に投入し、得られた沈殿を室温で十分に減圧乾燥した後、重水素化ジメチルスルホキシドに溶解し、テトラメチルシランを基準物質として室温で１Ｈ−ＮＭＲを測定した。得られた１Ｈ−ＮＭＲスペクトルから、下記数式（１）を用いてイミド化率を求めた。
イミド化率（％）＝（１−Ａ１／Ａ２×α）×１００    …（１）
（数式（１）中、Ａ１は化学シフト１０ｐｐｍ付近に現れるＮＨ基のプロトン由来のピーク面積であり、Ａ２はその他のプロトン由来のピーク面積であり、αは重合体の前駆体（ポリアミック酸）におけるＮＨ基のプロトン１個に対するその他のプロトンの個数割合である。）
以下の重合で使用したモノマーの略号及び構造を下記に示す。なお、以下では、「式（Ｘ）で表される化合物」を単に「化合物（Ｘ）」と略すことがある。
【化９】
0006724418.tif 000010
【００５２】
＜重合体の合成＞
［合成例１−１］
テトラカルボン酸二無水物として化合物（ＡＮ−１）を１８．１４ｇ（合成に使用したジアミン化合物の全体量１００モル部に対して９３モル部）、及びジアミン化合物として４，４’−ジアミノジフェニルメタンを１１．８５ｇ（同１００モル部）、をＮ−メチル−２−ピロリドン（ＮＭＰ）８５ｇ及びγ−ブチロラクトン（ＧＢＬ）８５ｇの混合溶媒に溶解し、３０℃で１２時間反応を行った。次いで、反応混合物を大過剰のメタノール中に注ぎ、反応生成物を沈澱させた。回収した沈殿物をメタノールで洗浄した後、減圧下４０℃において１５時間乾燥することにより、ポリアミック酸（以下、重合体（ＰＡ−１）とする。）を２８．５ｇ得た。得られた重合体（ＰＡ−１）をＮＭＰ：ＧＢＬ＝５０：５０（質量比）の溶媒組成にて１５質量％となるように調製し、この溶液の粘度を測定したところ３６５ｍＰａ・ｓであった。また、この重合体溶液を２０℃において３日間静置したところ、ゲル化することはなく、保存安定性は良好であった。
【００５３】
［合成例１−２〜合成例１−８］
反応に使用するテトラカルボン酸二無水物及びアミン化合物の種類及び量を下記表１の通り変更した以外は合成例１−１と同様にしてポリアミック酸を得た。合成例１−２〜合成例１−８で得た重合体溶液のそれぞれにつき、２０℃で３日間静置したところ、いずれもゲル化することはなく、保存安定性は良好であった。
【００５４】
【表１】
0006724418.tif 000011
【００５５】
表１中の数値は、テトラカルボン酸二無水物については、反応に使用したテトラカルボン酸二無水物の合計量に対する使用割合（モル％）を示し、ジアミン化合物については、反応に使用したジアミン化合物の合計量に対する使用割合（モル％）を示す。表１中のテトラカルボン酸二無水物及びジアミン化合物の略称は以下の通りである。
（テトラカルボン酸二無水物）
ＡＮ−６；  ピロメリット酸二無水物
（ジアミン化合物）
ＤＡ−１；  パラフェニレンジアミン
ＤＡ−２；  ４，４’−ジアミノジフェニルメタン
ＤＡ−３；  ビス[２−（４−アミノフェニル）エチル]ヘキサン二酸
ＤＡ−４；  １，２−ビス(４−アミノフェノキシ)エタン
ＤＡ−５；  ４，４’−ジアミノジフェニルアミン
ＤＡ−６；  ３，５−ジアミノ安息香酸
ＤＡ−７；  Ｎ−（２，４−ジアミノフェニル）−４−（４−ヘプチルシクロヘキシル）ベンズアミド
ＤＡ−８；  ４−（テトラデカオキシ）ベンゼン−１，３−ジアミン
ＤＡ−９；  ３，５−ジアミノ安息香酸コレスタニル
なお、重合体（ＰＡ−４）は特にＴＮ型液晶表示素子に好適であり、重合体（ＰＡ−５）は特にＶＡ型液晶表示素子（ＰＳＡ表示方式を含む。）に好適である。
【００５６】
［合成例２−１］
テトラカルボン酸二無水物として化合物（ＡＮ−１）を３０．８６ｇ（合成に使用したジアミン化合物の全体量１００モル部に対して９８モル部）、並びにジアミン化合物として４，４’−ジアミノジフェニルメタンを１９．１３ｇ（同１００モル部）をＮＭＰ２００ｇに溶解し、６０℃で６時間反応を行った。次いで、ＮＭＰ２５０ｇを追加し、ピリジン７．４８ｇ及び無水酢酸９．６６ｇを添加して１１０℃で６時間脱水閉環反応を行った。次いで、反応混合物を大過剰のメタノール中に注ぎ、反応生成物を沈澱させた。回収した沈殿物をメタノールで洗浄した後、減圧下４０℃において１５時間乾燥することにより、イミド化率約５０％のポリイミド（以下、重合体（ＰＩ−１）とする。）を得た。得られた重合体（ＰＩ−１）をＮＭＰにて１５質量％となるように調製した。この溶液の粘度を測定したところ６２３ｍＰａ・ｓであった。また、得られた重合体溶液につき、２０℃で３日間静置したところ、ゲル化することはなく、保存安定性は良好であった。
【００５７】
＜液晶配向剤の調製及び評価＞
［実施例１：光配向ＦＦＳ型液晶表示素子］
（１）液晶配向剤の調製
重合体として合成例１−２で得た重合体（ＰＡ−２）をγ−ブチロラクトン（ＧＢＬ）、Ｎ−メチル−２−ピロリドン（ＮＭＰ）及びブチルセロソルブ（ＢＣ）からなる混合溶媒（ＧＢＬ：ＮＭＰ：ＢＣ＝４０：４０：２０（質量比））に溶解し、固形分濃度が４．５質量％の溶液とした。この溶液を孔径０．２μｍのフィルターで濾過することにより液晶配向剤（Ｒ−１）を調製した。
【００５８】
（２）塗布性の評価
上記で調製した液晶配向剤（Ｒ−１）を、ガラス基板上にスピンナーを用いて塗布し、８０℃のホットプレートで１分間プレベークを行った後、庫内を窒素置換した２００℃のオーブンで１時間加熱（ポストベーク）することにより、平均膜厚０．１μｍの塗膜を形成した。この塗膜を倍率１００倍及び１０倍の顕微鏡で観察して膜厚ムラ及びピンホールの有無を調べた。評価は、１００倍の顕微鏡で観察しても膜厚ムラ及びピンホールの双方とも観察されなかった場合を塗布性「良好」、１００倍の顕微鏡では膜厚ムラ及びピンホールの少なくとも一方が観察されたが、１０倍の顕微鏡では膜厚ムラ及びピンホールの双方とも観察されなかった場合を塗布性「可」、１０倍の顕微鏡で膜厚ムラ及びピンホールの少なくとも一方が明確に観察された場合を塗布性「不良」とした。本実施例では、１００倍の顕微鏡でも膜厚ムラ及びピンホールの双方とも観察されず、塗布性は「良好」であった。
【００５９】
（３）光配向法によるＦＦＳ型液晶表示素子の製造
図１に示すＦＦＳ型液晶表示素子１０を作製した。先ず、パターンを有さないボトム電極１５、絶縁層１４としての窒化ケイ素膜、及び櫛歯状にパターニングされたトップ電極１３がこの順で形成された電極対を片面に有するガラス基板１１ａと、電極が設けられていない対向ガラス基板１１ｂとを一対とし、ガラス基板１１ａの透明電極を有する面と対向ガラス基板１１ｂの一面とに、それぞれ上記（１）で調製した液晶配向剤（Ｒ−１）を、スピンナーを用いて塗布した。次いで、これを８０℃のホットプレートで１分間プレベークを行うことで塗膜を形成した。次いで、これら塗膜の各表面に、Ｈｇ−Ｘｅランプ及びグランテーラープリズムを用いて、２５４ｎｍの輝線を含む偏光紫外線３００ｍＪ／ｃｍ２を照射して、液晶配向膜を有する一対の基板を得た。このとき、偏光紫外線の照射方向は基板法線方向からとし、偏光紫外線の偏光面を基板に投影した線分の方向が図２中の両頭矢印の方向となるように偏光面方向を設定したうえで光照射処理を行った。その後、庫内を窒素置換したオーブン中で２３０℃にて１５分間加熱（ポストベーク）して、平均膜厚０．１μｍの塗膜を形成した。
ここで使用したトップ電極１３の平面模式図を図２に示す。なお、図２（ａ）は、トップ電極１３の上面図であり、図２（ｂ）は、図２（ａ）の破線で囲った部分Ｃ１の拡大図である。本実施例では、電極の線幅ｄ１が４μｍ、電極間の距離ｄ２が６μｍのトップ電極を有する基板を使用した。なお、トップ電極１３としては、電極Ａ、電極Ｂ、電極Ｃ及び電極Ｄの４系統の駆動電極を用いた。図３に、用いた駆動電極の構成を示した。この場合、ボトム電極１５は、４系統の駆動電極のすべてに作用する共通電極として働き、４系統の駆動電極の領域のそれぞれが画素領域となる。
【００６０】
次いで、上記基板のうちの１枚の液晶配向膜を有する面の外周に、直径５．５μｍの酸化アルミニウム球入りエポキシ樹脂接着剤をスクリーン印刷により塗布した後、一対の基板の液晶配向膜面を対向させ、偏光紫外線の偏光面を基板へ投影した方向が平行となるように重ね合わせて圧着し、１５０℃で１時間かけて接着剤を熱硬化した。次いで、液晶注入口から基板間隙にメルク社製液晶「ＭＬＣ−６２２１」を充填した後、エポキシ樹脂接着剤で液晶注入口を封止した。その後、液晶注入時の流動配向を除くために、これを１５０℃まで加熱してから室温まで徐冷した。
次に、基板の外側両面に偏光板を貼り合わせることにより、ＦＦＳ型液晶表示素子を製造した。このとき、偏光板のうちの１枚は、その偏光方向が液晶配向膜の偏光紫外線の偏光面の基板面への射影方向と平行となるように貼付し、もう１枚はその偏光方向が先の偏光板の偏光方向と直交するように貼付した。
【００６１】
（４）液晶配向性の評価
上記（３）で製造したＦＦＳ型液晶表示素子につき、５Ｖの電圧をＯＮ・ＯＦＦ（印加・解除）したときの明暗の変化における異常ドメインの有無を顕微鏡によって倍率５０倍で観察した。評価は、異常ドメインが観察されなかった場合を液晶配向性「良好」とし、異常ドメインが観察された場合を液晶配向性「不良」とした。この液晶表示素子では液晶配向性は「良好」であった。
（５）電圧保持率の評価
上記（３）で製造したＦＦＳ型液晶表示素子につき、２３℃において５Ｖの電圧を６０マイクロ秒の印加時間、１６７ミリ秒のスパンで印加した後、印加解除から１，０００ミリ秒後の電圧保持率（ＶＨＲ）を測定したところ９４．５％であった。なお、測定装置としては、（株）東陽テクニカ製、ＶＨＲ−１を使用した。
【００６２】
（６）信頼性評価
上記（３）で製造したＦＦＳ型液晶表示素子につき、上記（５）と同様に電圧保持率を測定し、その値を初期ＶＨＲ（ＶＨＲＢＦ）とした。次いで、初期ＶＨＲ測定後の液晶表示素子につき、ＬＥＤランプ照射下の８０℃オーブン中で５００時間静置した後、室温中に静置して室温まで自然冷却した。光照射後の液晶セルにつき、上記（５）と同様の方法により電圧保持率を測定し、この値を光ストレス後ＶＨＲ（ＶＨＲＡＦＢ）とした。電圧保持率の減少量ΔＶＨＲＢＬ（％）を下記数式（２）から求め、信頼性として評価した。
ΔＶＨＲＢＬ＝（（ＶＨＲＢＦ−ＶＨＲＡＦＢ）÷ＶＨＲＢＦ）×１００…（２）
ΔＶＨＲＢＬが３％未満であった場合、信頼性を「良好」、３％以上５％未満であった場合を「可」、５％以上であった場合を「不良」と判断した。その結果、本実施例の液晶表示素子のΔＶＨＲＢＬは１．２％であり、信頼性は「良好」であった。
【００６３】
（７）駆動ストレス後のコントラスト評価（ＡＣ残像特性の評価）
基板の外側両面に偏光板を貼り合わせなかった点以外は上記（３）と同様の操作を行い、ＦＦＳ型液晶セルを作製した。このＦＦＳ型液晶セルにつき、交流電圧１０Ｖで３０時間駆動した後に、光源と光量検出器の間に偏光子と検光子を配置した装置を使用して、下記数式（３）で表される最小相対透過率（％）を測定した。
最小相対透過率（％）＝（β−Ｂ０）／（Ｂ１００−Ｂ０）×１００    …（３）
（数式（３）中、Ｂ０は、ブランクでクロスニコル下の光の透過量である。Ｂ１００は、ブランクでパラニコル下の光の透過量である。βは、クロスニコル下で偏光子と検光子の間に液晶セルを挟み最小となる光透過量である。）
暗状態の黒レベルは液晶セルの最小相対透過率で表され、ＦＦＳ型液晶セルでは暗状態での黒レベルが小さいほどコントラストが優れる。最小相対透過率が１．０％未満のものをＡＣ残像特性「良好」とし、１．０％以上１．５％未満のものを「可」とし、１．５％以上のものを「不良」とした。その結果、この液晶セルの最小相対透過率は０．１％であり、ＡＣ残像特性は「良好」と判断された。
【００６４】
［実施例２：ラビング配向ＦＦＳ型液晶表示素子］
（１）液晶配向剤の調製
重合体として合成例１−１で得た重合体（ＰＡ−１）をγ−ブチロラクトン（ＧＢＬ）、Ｎ−メチル−２−ピロリドン（ＮＭＰ）及びブチルセロソルブ（ＢＣ）からなる混合溶媒（ＧＢＬ：ＮＭＰ：ＢＣ＝４０：４０：２０（質量比））に溶解し、固形分濃度が４．５質量％の溶液とした。この溶液を孔径０．２μｍのフィルターで濾過することにより液晶配向剤（Ｒ−２）を調製した。
【００６５】
（２）塗布性の評価
上記で調製した液晶配向剤（Ｒ−２）を、ガラス基板上にスピンナーを用いて塗布し、８０℃のホットプレートで１分間プレベークを行った後、庫内を窒素置換した２００℃のオーブンで１時間加熱（ポストベーク）することにより、平均膜厚０．１μｍの塗膜を形成した。得られた塗膜を用いて、上記実施例１の（２）と同様にして塗布性の評価を行った。その結果、この塗膜の塗布性は「良好」であった。
（３）ラビング耐性の評価
上記（２）で得た塗膜に対し、コットン布を巻き付けたロールを有するラビングマシーンにより、ロール回転数１０００ｒｐｍ、ステージ移動速度２０ｃｍ／秒、毛足押し込み長さ０．４ｍｍでラビング処理を７回実施した。得られた基板上のラビング削れによる異物（塗膜の欠片）を光学顕微鏡にて観察し、５００μｍ×５００μｍの領域内の異物数を計測した。評価は、異物の数が３個以下の場合をラビング耐性「良好」、４個以上７個以下の場合をラビング耐性「可」、８個以上の場合をラビング耐性「不良」とした。その結果、この塗膜のラビング耐性は「良好」であった。
【００６６】
（４）ラビング処理によるＦＦＳ型液晶表示素子の製造
先ず、上記実施例１の（３）で使用したものと同様の一対のガラス基板１１ａ，１１ｂの各表面に、それぞれ上記（１）で調製した液晶配向剤（Ｒ−２）を、スピンナーを用いて塗布して塗膜を形成した。次いで、この塗膜を８０℃のホットプレートで１分間プレベークを行った後、庫内を窒素置換したオーブン中で２３０℃にて１５分間加熱（ポストベーク）して、平均膜厚０．１μｍの塗膜を形成した。ここで使用したトップ電極１３の平面模式図を図４に示した。なお、図４（ａ）は、トップ電極１３の上面図であり、図４（ｂ）は、図４（ａ）の破線で囲った部分Ｃ１の拡大図である。本実施例では、電極の線幅ｄ１を４μｍ、電極間の距離ｄ２を６μｍとした。トップ電極１３としては、上記実施例１と同じく４系統の駆動電極を用いた（図３参照）。
次いで、ガラス基板１１ａ，１１ｂ上に形成した塗膜の各表面にコットンにてラビング処理を実施し、液晶配向膜１２とした。図４（ｂ）に、ガラス基板１１ａ上に形成した塗膜に対するラビング方向を矢印で示す。次に、一対の基板のうちの一方の基板における液晶配向膜を有する面の外縁にシール剤を塗布した後、これらの基板を、互いの基板１１ａ，１１ｂのラビング方向が逆並行となるように直径３．５μｍのスペーサーを介して貼り合わせ、シール剤を硬化させた。次いで、液晶注入口より一対の基板間に液晶「ＭＬＣ−６２２１」（メルク社製）を注入し、液晶層１６を形成した。さらに、基板１１ａ，１１ｂの外側両面に、偏光板（図示略）を２枚の偏光板の偏光方向が互いに直交するように貼り合わせることにより液晶表示素子１０を作製した。
【００６７】
（５）液晶配向性の評価
上記（４）で製造したラビング型のＦＦＳ型液晶表示素子につき、上記実施例１の（４）と同様にして液晶配向性の評価を行った。その結果、この液晶表示素子では液晶配向性「良好」であった。
（６）電圧保持率の評価
上記（４）で製造したラビング型のＦＦＳ液晶表示素子につき、上記実施例１の（５）と同様にして電圧保持率を測定した。その結果、９８．２％であった。
（７）信頼性評価
上記（４）で製造したラビング型のＦＦＳ液晶表示素子につき、上記実施例１の（６）と同様にして信頼性を測定した。その結果、ΔＶＨＲＢＬは１．１％であり、本実施例の液晶表示素子の信頼性は「良好」であった。
（８）駆動ストレス後のコントラスト評価（ＡＣ残像特性の評価）
基板の外側両面に偏光板を貼り合わせなかった点以外は上記（４）と同様の操作を行い、ラビング法によりＦＦＳ型液晶セルを作製した。このＦＦＳ型液晶セルにつき、上記実施例１の（７）と同様にしてＡＣ残像特性を測定した。その結果、この液晶セルの最小相対透過率は０．１％であり、ＡＣ残像特性は「良好」と判断された。
【００６８】
［実施例３〜５、比較例１〜３］
上記実施例２において、液晶配向剤に含有させる固形分（重合体及び添加剤）の種類を下記表２に示す通りに変更したほかは実施例２と同様にして液晶配向剤を調製するとともに、ラビング法によりＦＦＳ型液晶表示素子を製造して各種評価を行った。評価結果は下記表２に示した。
【００６９】
【表２】
0006724418.tif 000012
【００７０】
実施例２〜５では、液晶配向剤の塗布性及びラビング耐性、並びに液晶表示素子における液晶配向性、電圧保持率、信頼性及びＡＣ残像特性について、いずれも「良好」の結果であり、各種特性のバランスが取れていた。これに対し、比較例１〜３は、複数の評価項目において実施例より劣る結果であった。
【符号の説明】
【００７１】
１０…液晶表示素子、１１ａ，１１ｂ…ガラス基板、１２…液晶配向膜、１３…トップ電極、１４…絶縁層、１５…ボトム電極、１６…液晶層
【図１】
0006724418.tif 000015
【図２】
0006724418.tif 000016
【図３】
0006724418.tif 000017
【図４】
0006724418.tif 000018